(57)【要約】【課題】優れた破壊強度と意匠性を持ったポリオキシメチレン樹脂製成形体を提供すること。【解決手段】ポリオキシメチレン樹脂と顔料を含み、引張速度２００ｍｍ／ｍｉｎの速度で両端から引張って破壊させたときの破断面に形成されたリバーパターンの起点の長径が１０〜２００μｍである、成形体。【選択図】図１
2018035324.tif 000002
【特許請求の範囲】
【請求項１】
ポリオキシメチレン樹脂と顔料を含み、
引張速度２００ｍｍ／ｍｉｎの速度で両端から引張って破壊させたときの破断面に形成されたリバーパターンの起点の長径が１０〜２００μｍである、成形体。
【請求項２】
前記ポリオキシメチレン樹脂のメルトフローレート（ＭＦＲ）値が、１３〜１７ｇ／１０ｍｉｎである、請求項１に記載の成形体。
【請求項３】
前記ポリオキシメチレン樹脂が、オキシエチレン単位（−ＣＨ2ＣＨ2Ｏ−）をオキシメチレン単位（−ＣＨ2Ｏ−）に対して０．１〜１．２モル％含む、請求項１又は２に記載の成形体。
【請求項４】
連結部品である、請求項１〜３いずれかに記載の成形体。
【発明の詳細な説明】
【技術分野】
【０００１】
本発明は、ポリオキシメチレン樹脂製の成形体に関し、とりわけ、バックル、カン等の連結部品として用いるのに適した成形体に関する。
【背景技術】
【０００２】
ポリオキシメチレン樹脂は、バランスのとれた機械的性質と優れた耐摩耗性を持つエンジニアリング樹脂として、自動車、ＯＡ機器などの機構部品や、ファスナーやバックル、カンなどの衣料用部品など広範囲に用いられている。
ポリオキシメチレン樹脂を用いた連結部品としては、例えば、特定のポリオキシメチレン樹脂からなるバックル成形品（例えば、特許文献１参照）、特定のポリオキシメチレン樹脂組成物からなる外装用連結部品（例えば、特許文献２参照）などが提案されている。
【先行技術文献】
【特許文献】
【０００３】
【特許文献１】特開２００４−２３８４４０号公報
【特許文献２】特開２０１３−４０２２５号公報
【発明の概要】
【発明が解決しようとする課題】
【０００４】
しかしながら、上記特許文献１、２に開示された連結部品は、早い速度での瞬間的な引張負荷に対する強度は充分とはいえず、また、フローマークの発生により、その外観は充分な意匠性を有しているとはいえない。
そこで、本発明は、優れた破壊強度と意匠性を持ったポリオキシメチレン樹脂製成形体を提供することを目的とする。
【課題を解決するための手段】
【０００５】
本発明者らは、上記課題を解決するために鋭意検討を重ねた。その結果、ポリオキシメチレン樹脂製成形体において、引張速度２００ｍｍ／ｍｉｎの速度で両端から引張って破壊させたときの破断面に形成されたリバーパターンの起点の長径が特定の範囲に入るものは、破壊強度と外観のバランスに優れていることを見出し、本発明を完成した。
【０００６】
すなわち、本発明は、以下の通りである。［１］ポリオキシメチレン樹脂と顔料を含み、
引張速度２００ｍｍ／ｍｉｎの速度で両端から引張って破壊させたときの破断面に形成されたリバーパターンの起点の長径が１０〜２００μｍである、成形体。
［２］前記ポリオキシメチレン樹脂のメルトフローレート（ＭＦＲ）値が、１３〜１７ｇ／１０ｍｉｎである、［１］に記載の成形体。
［３］前記ポリオキシメチレン樹脂が、オキシエチレン単位（−ＣＨ2ＣＨ2Ｏ−）をオキシメチレン単位（−ＣＨ2Ｏ−）に対して０．１〜１．２モル％含む、［１］又は［２］に記載の成形体。
［４］連結部品である、［１］〜［３］いずれかに記載の成形体。
【発明の効果】
【０００７】
本発明によれば、優れた破壊強度と意匠性を持ったポリオキシメチレン樹脂製連結部品を提供することが出来る。
【図面の簡単な説明】
【０００８】
【図１】図１は、リバーパターンの起点の観察例である。
【図２】図２は、バックル部品の一例のイメージ図である。
【図３】図３は、カン部品の一例である小判カンのイメージ図である。
【図４】図４は、カン部品の一例であるＤカンのイメージ図である。
【図５】図５は実施例で成形した小判カンの概略寸法図である。
【発明を実施するための形態】
【０００９】
本発明を実施するための形態（以下、「本実施形態」という）について、以下詳細に説明する。本発明は、以下の記載に限定されるものではなく、その要旨の範囲内で種々変形して実施できる。
【００１０】
［ポリオキシメチレン樹脂］
本実施形態においてポリオキシメチレン樹脂とは、オキシメチレン（−ＣＨ2Ｏ−）単位を繰り返し単位として有する高分子化合物であり、ホルムアルデヒド（トリオキサン）の単独重合体、共重合体いずれであってもよいが、特に、共重合体であることが好ましい。
【００１１】
このようなポリオキシメチレン共重合体樹脂の製造方法に限定はないが、例えば、ホルムアルデヒドもしくはトリオキサンとオキシアルキレンを、重合触媒の存在下で反応させる事によって得る事ができる。
本実施形態においては、オキシアルキレンとして、環状エーテル或いは環状ホルマールを用いることが好ましい。環状エーテルまたは環状ホルマールの例としてはエチレンオキシド、１．３−ジオキソラン、プロピレンオキシド、ブチレンオキシド、スチレンオキシド、エチレングリコールホルマール、ジエチレングリコールホルマール、１．３−プロパンジオールホルマール、１．４−ブタンジオールホルマール、１．５−ペンタンジオールホルマール、１．６−へキサンジオールホルマール等を挙げる事ができる。
【００１２】
また重合触媒としては、ルイス酸、プロトン酸及びそのエステル又は無水物等のカチオン活性な触媒を用いることができる。ルイス酸としては、例えばホウ素、スズ、チタン、リン、ヒ素及びアンチモンのハロゲン化物が挙げられ、具体的な例としては、三フッ化ホウ素、四塩化スズ、四塩化チタン、五フッ化リン、五塩化リン、五フッ化ヒ素、五フッ化アンチモン及びその錯化合物又は塩が挙げられる。また、プロトン酸及びそのエステル又は無水物の具体的な例としては、パークロル酸、トリフルオロメタンスルホン酸、パークロル酸−３級ブチルエステル、アセチルパークロラート、トリメチルオキソニウムヘキサフルオロホスフェート等が挙げられる。
【００１３】
重合に際して、連鎖移動剤を添加し、その添加量によって、得られるポリオキシメチレン共重合体樹脂の分子量やメルトフローレートを調整してもよい。連鎖移動剤としては、特に限定されないが、例えば、ホルムアルデヒドのジアルキルアセタール及びそのオリゴマー；メタノール、エタノール、プロパノール、イソプロパノール及びブタノール等の低級脂肪族アルコールなどが挙げられる。ホルムアルデヒドのジアルキルアセタールのアルキル基としては、メチル、エチル、プロピル、イソプロピル及びブチル等の低級脂肪族アルキル基であることが好ましい。
【００１４】
重合に用いられる重合装置は、バッチ式、連続式のいずれでも良く、バッチ式重合装置としては、一般式に用いられる攪拌機付きの反応槽が使用できる。連続式重合装置としては、コニーダー、二軸スクリュー式連続押出混練機、二軸のパドル型連続混合機等のセルフクリーニング型混合機が使用可能である。重合温度は６０〜２００℃が好ましく、より好ましくは８０〜１７０℃の温度範囲である。また、重合時間は特に制限はないが、好ましくは１０秒〜１００分の範囲である。
【００１５】
上記のように得られた重合体は、重合体中に含有する触媒により解重合を起こすため、残存の触媒を失活することが好ましい。失活方法としては、得られた重合体を塩基性中和剤を含む水溶液中又は有機溶媒中に投入する方法が挙げられる。塩基性中和剤としては、トリエチルアミン、トリブチルアミン、水酸化カルシウム等が挙げられ、又有機溶媒としてはｎ−ヘキサン等の飽和脂肪族炭化水素、ベンゼン、トルエン等の芳香族炭化水素等が挙げられる。
失活温度は２０〜９０℃が好ましく、より好ましくは３０〜６０℃の範囲である。又失活時間は５分〜２００分の範囲であることが好ましい。又、触媒をより完全に失活するために、重合体を粉砕する事も可能である。
上記の失活方法により得られた重合体が不安定な末端水酸基を有する場合には、例えばトリエチルアミン水溶液などの塩基性物質と加熱処理をする事によって不安定部分を分解除去する。
【００１６】
本実施形態において、成形体はポリオキシメチレン樹脂と顔料のみからなるものであってもよいし、さらに必要に応じて従来公知の添加剤、例えば酸化防止剤、熱安定剤、顔料や、窒化ホウ素、炭酸カルシウムに代表される核剤、ポリアルキレングリコールやグリセリンステアレートに代表される帯電防止剤、エチレンビスステアリン酸アミドに代表される潤滑剤、紫外線吸収剤、耐候（光）安定剤等、従来からポリオキシメチレン樹脂に添加されている各種添加剤を含んでいてもよい。
【００１７】
本実施形態において、ポリオキシメチレン樹脂のメルトフローレート（ＭＦＲ）値は５〜４０ｇ／１０ｍｉｎであることが好ましく、１３〜１７ｇ／１０ｍｉｎであることがより好ましい。
流動性不足による成形性の困難さを考慮すると、ポリオキシメチレン樹脂のＭＦＲ値は５ｇ／１０ｍｉｎ以上であることが好ましく、一方、成形体の靭性不足による破壊強度の低下を考慮すると、４０ｇ／１０ｍｉｎ以下であることが好ましい。
【００１８】
また、本実施形態においては、ポリオキシメチレン樹脂は、１，３−ジオキソラン由来のオキシアルキレン単位にあたるオキシエチレン単位（−ＣＨ2ＣＨ2Ｏ−）を、オキシメチレン単位（−ＣＨ2Ｏ−）に対して０．１〜２．０モル％含むことが好ましく、０．１〜１．２モル％含むことがより好ましい。  ポリオキシメチレン樹脂中のオキシエチレン単位は、成形体の破壊強度の低下を考慮すると０．１モル％以上であることが好ましく、一方、成形時に発生するホルムアルデヒドや、得られたポリオキシメチレン樹脂の結晶化度の低下を考慮すると２．０モル％以下であることが好ましい。
【００１９】
［顔料］
本実施形態において顔料に特に限定はなく、例えば、無機系顔料及び有機系顔料、メタリック系顔料、蛍光顔料等が具体例として挙げられる。
無機系顔料としては、樹脂の着色に一般的に使用されているものが挙げられる。無機系顔料としては、特に限定されないが、例えば、硫化亜鉛、酸化チタン、硫酸バリウム、チタンイエロー、コバルトブルー、燃成顔料、炭酸塩、りん酸塩、酢酸塩やカーボンブラック、アセチレンブラック、ランプブラック等が挙げられる。
有機系顔料としては、特に限定されないが、例えば、縮合ウゾ系、イノン系、フロタシアニン系、モノアゾ系、ジアゾ系、ポリアゾ系、アンスラキノン系、複素環系、ペンノン系、キナクリドン系、チオインジコ系、ベリレン系、ジオキサジン系、フタロシアニン系等の顔料等が挙げられる。
【００２０】
本実施形態において、成形材料に顔料を添加する方法に限定はなく、例えば、予めポリオキシメチレン樹脂（ペレット）と顔料、さらに必要に応じて添加される添加物を溶融混練して所望の顔料濃度を有するペレットを作成し、該ペレットを用いて成形を行ってもよいし、樹脂と顔料と必要に応じてその他の添加剤からなる高濃度マスターバッチを作製しておき、成形時にこれをポリオキシメチレン樹脂で希釈してもよい。コストや熱履歴の観点から高濃度マスターバッチを用いる方法が好ましい。
なお、高濃度マスターバッチを調製する際に用いる樹脂は、ポリオキシメチレン樹脂には限定されないが、熱可塑性樹脂であることが好ましく、具体例としては、ポリオキシメチレンの他に、ポリエチレン、ポリプロピレン、ＡＢＳ樹脂、ポリアミド、ポリカーボネート、変性ポリフェニレンエーテル、ポリブチレンテレフタレート等が挙げられる。
高濃度マスターバッチ中の顔料の含有量に限定はないが、例えば、樹脂１００質量部に対して、１０〜５０質量％とすることができる。
【００２１】
本実施形態において、成形体中の顔料の配合割合は、成形体を構成する樹脂組成物の色調に応じて定めてもよく、例えば、ポリオキシメチレン樹脂１００質量部に対して０．０５〜５質量部としてよい。
【００２２】
［成形体の特性］
本実施形態の成形体は、その両端にテープを取り付け、引張速度２００ｍｍ／ｍｉｎの速度で両端から引張り破壊させたときの、破断面のリバーパターンの起点の長径が１０〜２００μｍである。
当該起点の長径は３０〜２００μｍであることが好ましく、５０〜１５０μｍであることがより好ましい当該起点の長径を上記範囲内とすることにより、破壊強度に優れ、フローマーク等が少なく、意匠性に優れたポリオキシメチレン樹脂製成形体とすることができる。
ここで、本実施形態における「リバーパターン」とは、脆性破壊の破断面に特長的に見られる、破壊の起点を中心として放射状に形成される破面模様のことをいう。破面模様はＳＥＭ等により観察することができる。また、「起点」とは、リバーパターンが集中している部位に存在する略楕円状の凸部又は凹部のことをいう。なお、起点の周辺部分には微小延性領域と呼ばれる楕円状の延性破壊領域が存在する場合があるが、これは起点には含まれない。さらに、起点の「長径」とは、起点に外接する長方形のうち面積が最小の長方形の長辺の長さとする。
リバーパターンの起点及び微小延性領域の具体例を図１に示す。
【００２３】
リバーパターンの起点の長径は、例えば、成形材料への顔料の添加方法や成形方法により調整することができる。
具体的には、成形材料に顔料を添加する際の顔料の練り込みを弱くする（混練を十分に行わない）こと、成形材料への顔料の添加を高濃度マスターバッチを用いて行う、あるいは、成形を高い射出速度での射出成形で行うなどにより、１０〜２００μｍの範囲内とすることができる。
顔料の練りこみを弱くする手段としては、押出機を用いて混練を行う際のスクリュー回転数や吐出量を低めに設定する、混練温度を高めに設定する、スクリューパーツとして弱練型のパーツを用いる、等の方法が挙げられる。
【００２４】
〔高濃度マスターバッチの製造方法〕
本実施形態において、高濃度マスターバッチは、上述した樹脂及び顔料と、必要に応じてその他の添加剤を混合することにより製造することができる。
混合の際には、１軸又は多軸混練押出機等を用いることができ、特に、減圧装置を備えた２軸押出機を好ましく用いることができる。
混練温度は、ベース樹脂の溶融温度に応じて適宜決定することができ、ポリオキシメチレン樹脂を用いる場合は、目安としては１４０〜２６０℃の範囲、好ましくは１８０〜２３０℃の範囲、より好ましくは１９０〜２１０℃の範囲である。
【００２５】
高濃度マスターバッチを製造する方法としては、下記の（１）〜（４）の方法が挙げられる。
（１）（Ａ）ベース樹脂を押出機トップよりフィードし、更に（Ｂ）顔料、必要に応じてその他の添加剤を定量フィーダー等でサイドフィード口から添加して溶融混練する方法、
（２）（Ａ）ベース樹脂の一部を押出機トップよりフィードし、更に（Ｂ）顔料、必要に応じてその他の添加剤と残りの（Ａ）ベース樹脂を定量フィーダー等でサイドフィード口から添加して溶融混練する方法、
（３）（Ａ）ベース樹脂を押出機トップよりフィードし、更に（Ｂ）顔料、必要に応じてその他の添加剤を定量フィーダー等でトップフィード口から添加して溶融混練する方法、
（４）（Ａ）ベース樹脂と（Ｂ）顔料、必要に応じてその他の添加剤をヘンシェルミキサー、タンブラー、Ｖ字型ブレンダーなどで一括混合した後、押出機を用いて溶融混錬する方法が挙げられる。
【００２６】
〔成形方法〕
本実施形態において、成形体を得るための成形方法は特に限定はなく、各種の成形方法を採用することができる。
本実施形態においては、射出成形により成形体を得ることもでき、この場合、樹脂温度は１８０〜２３０℃の範囲が好ましく、１９０〜２２０℃の範囲であることがより好ましい。また、金型温度は３０〜１２０℃の範囲が好ましく、より好ましくは８０〜１２０℃である。
更に、リバーパターンの起点の長径を１０〜２００μｍとする観点から、射出速度は１〜１００ｍｍ／ｓｅｃの範囲の範囲が好ましい。より好ましくは１０〜１００ｍｍ／ｓｅｃの範囲、さらに好ましくは２５〜１００ｍｍ／ｓｅｃの範囲、なお好ましくは３５〜８０ｍｍ／ｓｅｃの範囲、特に好ましくは４０〜６０ｍｍ／ｓｅｃの範囲である。
【００２７】
［連結部品］
本実施形態の成形体は優れた破壊強度を有するので、各種部品に使用でき、特に、連結部品として使用するのに適している。
連結部品とは、２つ以上の部材を連結させるために用いられる部品をいい、代表的な例としてバックル部品とカン部品とが挙げられる。
バックル部品とは、衣料やカバン、スポーツ用バッグ、ショルダーバッグ、ナップサック等の鞄などにおけるテープや紐、ベルト等の着脱可能な連結に使用する部品であり、着脱方法によってサイドリリースタイプやフロントリリースタイプ等がある。
カン部品とは、環状の部品であって、2本以上のテープや紐、ベルト等を通してこれらを連結する部品であり、その形状により小判カン、Ｄカン、平カン、丸カン、角カン、三角カン、ナスカン、カニカン、Ｃカン、Ｓカン、タルカン、吊りカン、サルカン等に分類される。
連結部品の具体例のイメージを図２〜４に示す。
【実施例】
【００２８】
以下、実施例により本発明を詳細に説明するが、これらは何等本発明を限定するものではない。
尚、実施例中の各種測定方法は、次の通りである。
【００２９】
Ａ）ポリオキシメチレン樹脂中のオキシエチレン単位（ＣＨ2ＣＨ2Ｏ−）の定量方法
ポリオキシメチレン樹脂５ｇを１２５℃において１規定塩酸１５ｍｌで３時間加水分解した。これにより、オキシメチレン単位はホルムアルデヒドとなり、１，３−ジオキソラン由来のオキシエチレン単位（−ＣＨ2ＣＨ2Ｏ−）はエチレングリコールとなった。加水分解した後、苛性ソーダにて中和し水で希釈、濾過した。このろ液中のホルムアルデヒドとエチレングリコールをＧＣ−ＭＳ及びＧＣ（ＦＩＤ）にて定量し、オキシメチレン単位に対するオキシエチレン単位（ＣＨ2ＣＨ2Ｏ−）の量を求めた。ＧＣ−ＭＳ及びＧＣ（ＦＩＤ）の条件は下記の通りとした。
ａ）ＧＣ−ＭＳ
カラム：ＴＣ−ＷＡＸ（３０ｍ）
ＩＮＪ温度：２３０℃    ＤＥＴ温度：２５０℃
ｂ）ＧＣ（ＦＩＤ）
カラム：ＴＥＮＡＸ（１．１ｍ）  カラム温度：１５０℃
ＩＮＪ温度：２３０℃
【００３０】
Ｂ）メルトフローレート（ＭＦＲ）値測定方法
ＡＳＴＭ  Ｄ１２３８  Ｅ条件（２．１６ｋｇ、１９０℃）に準じて測定した。
【００３１】
Ｃ）小判カン成形条件、形状
成形機：（株）日本精鋼所製Ｊ１１０ＡＤ−１８０Ｈ
金型：小判カン８個取り（ピンゲート径：０．９φ、各小判カンの形状・寸法：図５に示す形状、寸法（横５０ｍｍ、縦２０ｍｍ、厚さ３ｍｍ））
樹脂温度：１８５℃（ノズル出の温度）
成形サイクル：射出時間／冷却時間＝１９秒／１２秒
【００３２】
Ｄ）小判カンの破壊強度
小判カンの両端に２５ｍｍ幅のテープを取付け、テープ両端を引張試験機の引張固定冶具上下に固定した。引張速度２００ｍｍ／ｍｉｎの速度で引張り、破壊に要した力を測定し評価した。
【００３３】
Ｅ）小判カン破断面に存在するリバーパターンの起点の長径の観察方法
Ｄ）で得られた小判カンの破断面をＳＥＭ（倍率：５０倍）で観察し、リバーパターンの起点の長径を測定した。
【００３４】
Ｆ）フローマークの観察方法
小判カンにおけるゲートから１０ｍｍ以上離れた鏡面部において、フローマークの存在量を目視にて観察した。フローマークの存在量の評価基準は以下のとおりとした。
◎：ほとんどフローマークがない
○：少量のフローマークが観察される
△：フローマークが観察される。
【００３５】
（実施例１）
高純度トリオキサン（トリオキサン中の水≦５ｐｐｍ、蟻酸≦１０ｐｐｍ）と１，３−ジオキソラン、連鎖移動剤としてメチラール（ホルムアルデヒドジメチルアセタール）を２枚のΣ羽根を有するニーダーに入れ、７０℃に昇温した。次に、三弗化ホウ素ジブチルエーテルを加え重合反応を開始させた。重合反応開始３０分後にトリエチルアミン５ｗｔ％を含む水をモノマー１００質量部に対して１００質量部加え１時間攪拌し触媒を失活させ、内容物を取出し微粉砕した。微粉砕したポリマーは濾過し、アセトン洗浄後、乾燥した。
得られたポリマー１００質量部に対して、水５質量部、トリエチルアミン１質量部、ペンタエリスリチル−テトラキス〔３−（３，５−ジ−ｔｅｒｔ−ブチル−４−ヒドロキシフェニル）プロピオネート〕（Ｉｒｇａｎｏｘ１０１０、チバガイギー社製）０．３質量部添加し、ベント付２軸押出し機を用いて、２００℃、５０Ｔｏｒｒで溶融混練し、不安定末端部を除去・安定化した。得られた安定化ポリオキシメチレン樹脂について、オキシエチレン単位（ＣＨ2ＣＨ2Ｏ−）の定量及びメルトフローレート（ＭＦＲ）値の測定を行った。
安定化したポリオキシメチレン樹脂に対し、トリエチレングリコール−ビス−３−（ｔｅｒｔ−ブチル−４−ヒドロキシ−５−メチルフェニル）プロピオネートを０．３質量部、ステアリン酸カルシウムを０．１質量部、エチレンビスステアリル酸アミドを０．０５質量部、ポリエチレングリコール（平均分子量約５０００）を１．０質量部（いずれもポリオキシメチレン樹脂１００質量部に対する量）添加し、ベント付き短軸押出し機で溶融混練し、ポリオキシメチレン樹脂組成物を得た。
上記ポリオキシメチレン樹脂組成物７０質量部と顔料としてカーボンブラック３０質量部とを含んだ混合物を、２００℃に設定されたＬ／Ｄ＝３０の３０ｍｍベント付２軸押出機のメインフィード口からフィードし、スクリュー回転数１００ｒｐｍで溶融混錬することによりポリオキシメチレン樹脂用マスターバッチを得た。
前述のポリオキシメチレン樹脂組成物９９質量部と、上記ポリオキシメチレン樹脂用マスターバッチ１質量部とを混合し、ペレットを作成した。
次に、上記ペレットより射出成形機を用いて表１に示す射出速度で小判カンを成形し、その破壊強度を測定した。またその破断面を光学顕微鏡で観察し、リバーパターンの起点の長径のサイズを測定した。結果を表１に示した。
【００３６】
（実施例２、３）
ポリオキシメチレン樹脂の重合の際に添加した連鎖移動剤の量を変更して、メルトフローレート（ＭＦＲ）値が異なるポリオキシメチレン樹脂組成物に変更した以外は、実施例１と同様の操作を行い、小判カンを成形し評価した。結果を表１に示した。
（実施例４、６）
射出速度を変更した以外は、実施例１と同様の操作を行い、小判カンを成形し評価した。結果を表１に示した。
（実施例５、比較例１〜３）
メルトフローレート（ＭＦＲ）値が異なるポリオキシメチレン樹脂組成物に変更したことと、射出速度を変更した以外は、実施例１と同様の操作を行い、小判カンを成形し評価した。結果を表１に示した。
（実施例７）
コモノマーの量を変更してオキシアルキレン単位量を変更した以外は、実施例１と同様の操作を行った。結果を表１に示した。
（実施例８、９）
メルトフローレート（ＭＦＲ）値が異なるポリオキシメチレン樹脂組成物に変更したことと、コモノマーの量を変更した以外は、実施例１と同様の操作を行った。結果を表１に示した。
【００３７】
【表１】
2018035324.tif 000003
【００３８】
リバーマークパターンの起点の長径が本発明の範囲外の場合には、破壊強度が劣るものとなった（比較例１〜３）。
また、ポリオキシメチレン樹脂のＭＦＲが同じ値であるものどうしで比較した場合、リバーマークパターンの起点の長径が本発明の範囲内にある方が破壊強度が大きく、フローマークの少ない良好な外観を有していた。
【産業上の利用可能性】
【００３９】
本実施形態の成形体は優れた破壊強度を有するので、各種部品に使用でき、特に、連結部品として使用するのに適している。
【図１】
2018035324.tif 000004
【図２】
2018035324.tif 000005
【図３】
2018035324.tif 000006
【図４】
2018035324.tif 000007
【図５】
2018035324.tif 000008